(57)【特許請求の範囲】
【請求項１】
次の成分：
（ａ）ヒンダードアミン光安定剤及びヒドロキシフェニルベンゾトリアゾール、
（ｂ）酸化防止剤、及び
（ｃ）顔料
を含む脂肪族系ポリウレタンエラストマーであって、該ヒンダードアミン光安定剤及び該ヒドロキシフェニルベンゾトリアゾールが１：１〜２：１の範囲内の比率で０．１重量％〜２．０重量％の範囲内の総濃度で存在し、該酸化防止剤が０．１重量％〜１．０重量％の範囲内の総濃度で存在し、該顔料が０．９０重量％〜２．０重量％の総濃度で存在する改良された光安定性脂肪族系ポリウレタンエラストマー。
【請求項２】
該ヒンダードアミン光安定剤及びヒドロキシフェニルベンゾトリアゾールの濃度が全生成組成物の０．２５重量％〜２．０重量％の範囲で存在する請求項１に記載の光安定性脂肪族系ポリウレタンエラストマー。
【請求項３】
該酸化防止剤の濃度が全生成組成物の０．２５重量％〜０．７５重量％である請求項１に記載の光安定性脂肪族系ポリウレタンエラストマー。
【請求項４】
該顔料の濃度が全生成組成物の０．９重量％〜２．０重量％である請求項１に記載の光安定性脂肪族系ポリウレタンエラストマー。
【請求項５】
該脂肪族系ポリウレタンエラストマーが０．０４ｍｅｑ／ｇよりも小さい末端基不飽和を持つポリオールを含有する請求項１に記載の光安定性脂肪族系ポリウレタンエラストマー。
【請求項６】
該ポリオールがポリエーテルポリオールである請求項５に記載の光安定性脂肪族系ポリウレタンエラストマー。
【請求項７】
該脂肪族系ポリウレタンエラストマーがイソホロンジイソシアネート（ＩＰＤＩ）、ヘキサメチレンジイソシアネート（ＨＤＩ）、水素化ＭＤＩ、水素化ＸＤＩ、シクロヘキサンジイソシアネート、これらの混合物及びこれらの誘導体よりなる群から選択される有機ジイソシアネートから製造される請求項１に記載の光安定性脂肪族系ポリウレタンエラストマー。
【請求項８】
該脂肪族系ポリウレタンエラストマーが１，４−ブタンジオール、エチレングリコール、ジエチレングリコール、プロピレングリコール、ペンタンジオール、３−メチルペンタン−１，５−ジオール、ヘキサンジオール、ヒドロキノンビス（２−ヒドロキシエチル）エーテル、１，４−シクロヘキサンジメタノール、水素化ビスフェノールＡ、それらの誘導体及びそれらの混合物よりなる群から選択される連鎖延長剤から製造される請求項１に記載の光安定性脂肪族系ポリウレタンエラストマー。
【請求項９】
該ヒンダードアミン光安定剤がビス（１，２，２，６，６−ペンタメチル−１−４−ピペリジニル）セバケートである請求項１に記載の光安定性脂肪族系ポリウレタンエラストマー。
【請求項１０】
該ヒドロキシフェニルベンゾトリアゾールがポリ（オキシ−１，２−エタンジイル），α−［３−［３−（２Ｈ−ベンゾトリアゾール−２−イル）−５−（１，１−ジメチルエチル）−４−ヒドロキシフェニル］−１−オキソプロピル］−ω−ヒドロキシ−及びポリ（オキシ−１，２−エタンジイル），α−［３−［３−（２Ｈ−ベンゾトリアゾール−２−イル）−５−（１，１−ジメチルエチル）−４−ヒドロキシフェニル］−１−オキソプロピル］−ω−［３−［（２Ｈ−ベンゾトリアゾール−２−イル）−５−（１，１−ジメチルエチル）−４−ヒドロキシフェニル］−１−オキソプロポキシ］−（ケミカルアブストラクツＮｏ．１０４８１０−４７−１）と３００の分子量のポリエチレングリコール（ケミカルアブストラクツＮｏ．２５３２２−６８−３）とのベンゾトリアゾール混合物である請求項１に記載の光安定性脂肪族系ポリウレタンエラストマー。
【請求項１１】
該酸化防止剤が［テトラキス（メチレン（３，５−ジ−ｔ−ブチル−４−ヒドロキシシンナメート））メタン］、［オクタデシル−３，５−ジ−ｔ−ブチル−４−ヒドロキシヒドロシンナメート］、［エチレンビス（オキシエチレン）ビス（３−ｔ−ブチル−４−ヒドロキシ−５−メチルヒドロシンナメート）］よりなる群から選択される請求項１に記載の光安定性脂肪族系ポリウレタンエラストマー。
【請求項１２】
該顔料がカーボンブラック、二酸化チタン、クロモフタルレッド、フタロシアニンブルー、イエローアイロンオキサイド及びキナクリドンバイオレットよりなる群から選択される請求項１に記載の光安定性脂肪族系ポリウレタンエラストマー。
【請求項１３】
次の成分：
（ａ）ヒンダードアミン光安定剤及びヒドロキシフェニルベンゾトリアゾール、
（ｂ）酸化防止剤、及び
（ｃ）顔料
を含むポリウレタンエラストマーであって、該ヒンダードアミン光安定剤及び該ヒドロキシフェニルベンゾトリアゾールが１：１〜２：１の範囲内の比率で０．１重量％〜２．０重量％の範囲内の総濃度で存在し、該酸化防止剤が０．１重量％〜１．０重量％の範囲内の総濃度で存在し、該顔料が０．９重量％〜２．０重量％の総濃度で存在する光安定性脂肪族系ポリウレタンエラストマーからなる光安定性自動車内装用部品。
【請求項１４】
該ヒンダードアミン光安定剤及びヒドロキシフェニルベンゾトリアゾールの濃度が全生成組成物の０．２５重量％〜２．０重量％の範囲で存在する請求項１３に記載の自動車内装用部品。
【請求項１５】
該酸化防止剤の濃度が全生成組成物の０．２５重量％〜０．７５重量％である請求項１３に記載の自動車内装用部品。
【請求項１６】
該顔料の濃度が全生成組成物の０．９重量％〜２．０重量％である請求項１３に記載の自動車内装用部品。
【請求項１７】
該脂肪族系ポリウレタンエラストマーが０．０４ｍｅｑ／ｇよりも小さい末端基不飽和を持つポリオールを含有する請求項１３に記載の自動車内装用部品。
【請求項１８】
該ポリオールがポリエーテルポリオールである請求項１７に記載の自動車内装用部品。
【請求項１９】
該脂肪族系ポリウレタンエラストマーがイソホロンジイソシアネート（ＩＰＤＩ）、ヘキサメチレンジイソシアネート（ＨＤＩ）、水素化ＭＤＩ、水素化ＸＤＩ、シクロヘキサンジイソシアネート、これらの混合物及びこれらの誘導体よりなる群から選択される有機ジイソシアネートから製造される請求項１３に記載の自動車内装用部品。
【請求項２０】
該脂肪族系ポリウレタンエラストマーが１，４−ブタンジオール、エチレングリコール、ジエチレングリコール、プロピレングリコール、ペンタンジオール、３−メチルペンタン−１，５−ジオール、ヘキサンジオール、ヒドロキノンビス（２−ヒドロキシエチル）エーテル、１，４−シクロヘキサンジメタノール、水素化ビスフェノールＡ、これらの誘導体及びそれらの混合物よりなる群から選択される連鎖延長剤から製造される請求項１３に記載の自動車内装用部品。
【請求項２１】
該ヒンダードアミン光安定剤がビス（１，２，２，６，６−ペンタメチル−１−４−ピペリジニル）セバケートである請求項１３に記載の自動車内装用部品。
【請求項２２】
該ヒドロキシフェニルベンゾトリアゾールがポリ（オキシ−１，２−エタンジイル），α−［３−［３−（２Ｈ−ベンゾトリアゾール−２−イル）−５−（１，１−ジメチルエチル）−４−ヒドロキシフェニル］−１−オキソプロピル］−ω−ヒドロキシ−及びポリ（オキシ−１，２−エタンジイル），α−［３−［３−（２Ｈ−ベンゾトリアゾール−２−イル）−５−（１，１−ジメチルエチル）−４−ヒドロキシフェニル］−１−オキソプロピル］−ω−［３−［（２Ｈ−ベンゾトリアゾール−２−イル）−５−（１，１−ジメチルエチル）−４−ヒドロキシフェニル］−１−オキソプロポキシ］−（ケミカルアブストラクツＮｏ．１０４８１０−４７−１）と３００の分子量のポリエチレングリコール（ケミカルアブストラクツＮｏ．２５３２２−６８−３）とのベンゾトリアゾール混合物である請求項１３に記載の自動車内装用部品。
【請求項２３】
該酸化防止剤が［テトラキス（メチレン（３，５−ジ−ｔ−ブチル−４−ヒドロキシシンナメート））メタン］、［オクタデシル−３，５−ジ−ｔ−ブチル−４−ヒドロキシヒドロシンナメート］、［エチレンビス（オキシエチレン）ビス（３−ｔ−ブチル−４−ヒドロキシ−５−メチルヒドロシンナメート）］よりなる群から選択される請求項１３に記載の自動車内装用部品。
【請求項２４】
該顔料がカーボンブラック、二酸化チタン、クロモフタルレッド、フタロシアニンブルー、イエローアイロンオキサイド及びキナクリドンバイオレットよりなる群から選択される請求項１３に記載の自動車内装用部品。
【請求項２５】
ポリオール、連鎖延長剤及び多官能性イソシアネートを次の成分：
（ａ）ヒンダードアミン光安定剤及びヒドロキシフェニルベンゾトリアゾール、
（ｂ）酸化防止剤、及び
（ｃ）顔料
と共に混合する工程を含み、該ヒンダードアミン光安定剤及び該ヒドロキシフェニルベンゾトリアゾールが１：１〜２：１の範囲内の比率で０．１重量％〜２．０重量％の範囲内の総濃度で存在し、該酸化防止剤が０．１重量％〜１．０重量％の範囲内の総濃度で存在し、該顔料が０．９０重量％〜２．０重量％の総濃度で存在する改良された光安定性脂肪族系ポリウレタンエラストマーの製造方法。
【請求項２６】
該ヒンダードアミン光安定剤及びヒドロキシフェニルベンゾトリアゾールの濃度が全生成組成物の０．２５重量％〜２．０重量％の範囲で存在する請求項２５に記載の方法。
【請求項２７】
該酸化防止剤の濃度が全生成組成物の０．２５重量％〜０．７５重量％である請求項２５に記載の方法。
【請求項２８】
該顔料の濃度が０．９重量％〜２．０重量％である請求項２５に記載の方法。
【請求項２９】
該脂肪族系ポリウレタンエラストマーが０．０４ｍｅｑ／ｇよりも小さい末端基不飽和を持つポリオールを含有する請求項２５に記載の方法。
【請求項３０】
該ポリオールがポリエーテルポリオールである請求項２９に記載の方法。
【請求項３１】
該脂肪族系ポリウレタンエラストマーがイソホロンジイソシアネート（ＩＰＤＩ）、ヘキサメチレンジイソシアネート（ＨＤＩ）、水素化ＭＤＩ、水素化ＸＤＩ、シクロヘキサンジイソシアネート、これらの混合物及びこれらの誘導体よりなる群から選択される有機ジイソシアネートから製造される請求項２５に記載の方法。
【請求項３２】
該脂肪族系ポリウレタンエラストマーが１，４−ブタンジオール、エチレングリコール、ジエチレングリコール、プロピレングリコール、ペンタンジオール、３−メチルペンタン−１，５−ジオール、ヘキサンジオール、ヒドロキノンビス（２−ヒドロキシエチル）エーテル、１，４−シクロヘキサンジメタノール、水素化ビスフェノールＡ、これらの誘導体及びそれらの混合物よりなる群から選択される連鎖延長剤から製造される請求項２５に記載の方法。
【請求項３３】
該ヒンダードアミン光安定剤がビス（１，２，２，６，６−ペンタメチル−１−４−ピペリジニル）セバケートである請求項２５に記載の方法。
【請求項３４】
該ヒドロキシフェニルベンゾトリアゾールがポリ（オキシ−１，２−エタンジイル），α−［３−［３−（２Ｈ−ベンゾトリアゾール−２−イル）−５−（１，１−ジメチルエチル）−４−ヒドロキシフェニル］−１−オキソプロピル］−ω−ヒドロキシ−及びポリ（オキシ−１，２−エタンジイル），α−［３−［３−（２Ｈ−ベンゾトリアゾール−２−イル）−５−（１，１−ジメチルエチル）−４−ヒドロキシフェニル］−１−オキソプロピル］−ω−［３−［（２Ｈ−ベンゾトリアゾール−２−イル）−５−（１，１−ジメチルエチル）−４−ヒドロキシフェニル］−１−オキソプロポキシ］−（ケミカルアブストラクツＮｏ．１０４８１０−４７−１）と３００の分子量のポリエチレングリコール（ケミカルアブストラクツＮｏ．２５３２２−６８−３）とのベンゾトリアゾール混合物である請求項２５に記載の方法。
【請求項３５】
該酸化防止剤が［テトラキス（メチレン（３，５−ジ−ｔ−ブチル−４−ヒドロキシシンナメート））メタン］、［オクタデシル−３，５−ジ−ｔ−ブチル−４−ヒドロキシヒドロシンナメート］、［エチレンビス（オキシエチレン）ビス（３−ｔ−ブチル−４−ヒドロキシ−５−メチルヒドロシンナメート）］よりなる群から選択される請求項２５に記載の方法。
【請求項３６】
該顔料がカーボンブラック、二酸化チタン、クロモフタルレッド、フタロシアニンブルー、イエローアイロンオキサイド及びキナクリドンバイオレットよりなる群から選択される請求項２５に記載の方法。
【請求項３７】
脂肪族系ポリウレタンエラストマーを次の成分：
（ａ）ヒンダードアミン光安定剤及びヒドロキシフェニルベンゾトリアゾール、
（ｂ）酸化防止剤、及び
（ｃ）顔料
と、該ヒンダードアミン光安定剤及び該ヒドロキシフェニルベンゾトリアゾールが１：１〜２：１の範囲内の比率で０．１重量％〜２．０重量％の範囲内の総濃度で存在し、該酸化防止剤が０．１重量％〜１．０重量％の範囲内の総濃度で存在し、該顔料が０．９０重量％〜２．０重量％の総濃度で存在するようにして、混合することによって形成された光安定性脂肪族系ポリウレタンエラストマーからなる、球状で０．１７５ｍｍ〜１．０ｍｍの範囲の外径を有する熱可塑性微小球体。
【請求項３８】
請求項３７に記載の微小球体から製作されたプラスチック物品。
【発明の詳細な説明】
【０００１】
【発明の属する技術分野】
この発明は、一般的には熱可塑性ポリウレタンエラストマーの製造、さらに詳しくは改善された光安定性のポリエーテル／ポリオール脂肪族ウレタンエラストマーの製造に関する。
【０００２】
【従来の技術】
連鎖延長剤を併用して二重シアン化金属触媒から製造された低不飽和度ポリオールを熱可塑性エラストマーの製造に使用することがスミス他の米国特許第５，０９６，９９３号及び同５，１８５，４２０号（これらをここで引用することにより本願明細書に含めるものとする）に開示されている。高分子量ポリオールの製造に二重シアン化金属触媒を使用する以前では、製造された熱可塑性ポリウレタンエラストマーは、その製造に使用されたポリオールの高い末端不飽和度のために余りにも硬質であるというような劣った物理的性質を有していた。
【０００３】
スミス他の米国特許第５，０９６，９９３号及び同５，１８５，４２０号は、０．０４ｍｅｑ／ｇ未満の末端基不飽和を有するポリオールを使用して熱可塑性ポリウレタンエラストマー、特に高められた柔軟性を特徴とする熱可塑性エラストマーの製造を記載している。
【０００４】
これらの熱可塑性エラストマーは、その柔軟性の故に、自動車内装用部品の製造にしばしば使用される。自動車製造業者は、内装用部品を製造するのに使用されるエラストマーが適切な長期間安定性及び耐紫外線分解性を有すること、またエラストマーが紫外線暴露抵抗に対する特定の製造仕様条件を満たさなければならないことをしばしば指定する。
通例、紫外線暴露抵抗に対する製造仕様条件を達成するためには、酸化防止剤、紫外線安定剤及び顔料がエラストマーに添加される。
【０００５】
【発明が解決しようとする課題】
しかし、現在まで、熱や紫外線及び日光に対する暴露をシミュレートする長期間の人工屋外暴露に耐えるための製造業者要件を満たし又はこれを越えることができる軟質熱可塑性ポリウレタンエラストマーは製造されなかった。さらに、２，０００以上の分子量を有するポリオールの末端基不飽和が予め存在するために、軟質（低ジュロメーター硬度）の脂肪族熱可塑性ウレタンエラストマーは乾燥した注型性の粉末又は球状粒子の形態では入手できなかった。
【０００６】
【課題を解決するための手段】
発明の概要
本発明は、ポリオール、連鎖延長剤、有機ジイソシアネート、紫外線安定剤、酸化防止剤、顔料及びウレタン触媒の反応生成物からなる光安定性のポリエーテル／ポリオールをベースとした脂肪族熱可塑性ウレタンエラストマーを提供する。
さらに詳しくは、本発明は、紫外線安定剤がヒンダードアミン光安定剤（ＨＡＬＳ）とヒドロキシフェニルベンゾトリアゾールとを含み、しかも１：１〜２：１の範囲内の比率で０．１％〜２．０％、好ましくは０．５％〜２．０％、さらに好ましくは１．０％〜２．０％の範囲内の総濃度で存在し、酸化防止剤が０．１％〜１．０％の範囲内の総濃度で存在し、顔料が０．９０％〜２．０％の総濃度で存在し、これによって製造されたエラストマーが２４５０キロジュールのキセノンアーク人工屋外暴露後にＤＥ（デルタＥ）≦３．００で耐えることができるものである光安定性のポリエーテル／ポリオールをベースとした脂肪族熱可塑性ウレタンエラストマーを提供する。
また、本発明は、ポリエーテル／ポリオールをベースとした脂肪族ウレタン熱可塑性エラストマーからの光安定性自動車部品並びにこの熱可塑性エラストマーからの注型性粉末の製造法を提供する。
【０００７】
本発明は、２４５０キロジュールのキセノンアーク人工屋外暴露後にＤＥ（デルタＥ）≦３．００で耐えることができるという点で改善された光安定性のポリエーテル／ポリオールをベースとした脂肪族ウレタン熱可塑性エラストマーを提供する。さらに、本発明の光安定性エラストマーは、紫外線安定剤、酸化防止剤及び顔料の臨界的な比率を使用して製造される。斯界におけるこの進歩は、自動車内装用部品のための熱可塑性エラストマーの使用が増大している現在の傾向が特に示されるときに、さらには自動車製造業者がより長く持続でき且つずっと光及び熱安定性のままであり得る部品を要求しているときに現れてくる。
【０００８】
本発明のある種の状況は、一般に知られており、以下の開示から明らかなように、斯界で周知の反応体を使用する。本発明では、使用する紫外線安定剤、酸化防止剤及び顔料のユニークで且つ臨界的に組合せが改善された光安定性ウレタン熱可塑性エラストマーをもたらす。
【０００９】
従来技術、特に、スミス他の米国特許第５，０９６，９９３号及び同５，１８５，４２０号により代表されるような従来技術は、二重シアン化金属錯体触媒によって製造された低不飽和度のポリオールを利用して軟質の熱安定性エラストマーを製造する方法を教示している。これらの参照文献は、組成物の総重量を基にして０〜約７５％の間の量で使用される酸化防止剤、可塑剤、紫外線安定剤、接着促進剤、充填剤及び顔料のようなある種の配合成分の使用を教示している。しかし、これらの文献には、紫外線安定剤、酸化防止剤及び顔料の比率を含めていかなる臨界性も記載されていないし、またこれらの臨界的な比率及び量がエラストマーの人工屋外暴露、即ちキセノンアーク暴露に耐える能力に及ぼす効果について何の記載もされていない。
【００１０】
【発明の実施の形態】
本発明は、自動車製造業者により要求される所望の光安定性及び屋外暴露性を与えるように紫外線安定剤、酸化防止剤及び顔料の臨界的な量に沿って一般に知られたウレタン化学を利用する。
【００１１】
本発明の熱可塑性エラストマーは、「ワンショット」反応法により製造することができる。「ワンショット」法は、適当な容器において、ポリオール、連鎖延長剤、有機ジイソシアネート、紫外線安定剤、酸化防止剤、顔料及びウレタン触媒を混合し、次いで混合物をほぼ２０〜３０秒間撹拌することを包含する。また、これらのエラストマーは次のように製造することができる。一部のポリオール、酸化防止剤、触媒及びＵＶ／熱安定剤を予備ブレンドする。このブレンドをウレタン注型機の撹拌され加熱されたタンクに添加する。イソシアネートを別の撹拌され加熱されたタンクに入れる。連鎖延長剤／架橋剤を第三のタンクに入れる。顔料マスターバッチを追加のポリオールと共にミキシングヘッドに添加する。成分はそれぞれ所要の計量精度のギアポンプ又はその他のポンプを使用し、適当な流量調整装置により配合のため低圧ミキシングヘッドに送られる。この混合物は、反応を完了させるため温度と速度が制御されたベルト上に注型することができる。室内の異なった領域ではいろいろな温度を維持することができる。
【００１２】
ウレタン注型機のミキシングヘッドからの混合物は、二軸スクリュー押出機のための供給物として使用することもできる。液体を連続的に反応させるために送り出し、エラストマーを溶融しブレンドするするように種々のスクリュー区域を設定しすることができ、そして最終の無着色のエラストマーをペレット化のためにストランドダイに供給することができる。また、押出機からの押出物は乾式注型のための所望寸法の球状ビーズを製造するのに使用することができる。
また、押出操作は、エラストマーを着色するために乾燥顔料を溶融ブレンドするのに使用することができる。乾燥ブレンド顔料は、適当な量を透明溶融混合物中に計量して入れる側方供給手段を使用して押出機に供給される。側方供給手段の押出量は、押出機の押出量と同期化されよう。
【００１３】
最後に、ロスインウエイトベルト供給機を使用して計量機を置き換えることができ、成分はブレンド、重合、溶融及び顔料着色操作を達成する二軸スクリュー押出機のスロートに直接供給されよう。
【００１４】
本発明の改善された光安定性のポリエーテル／ポリオールをベースとした脂肪族ウレタン熱可塑性エラストマーの製造にあたっては、一般的には、ポリエーテル／ポリオール、ジイソシアネート、連鎖延長剤及びその他の成分が昇温条件下に反応せしめられる。所望の熱可塑性エラストマーを製造するのに好ましい方法は、押出機を利用する連続処理による。別の方法は、「ワンショット」バッチ法で、ポリオール、連鎖延長剤、有機ジイソシアネート、紫外線安定剤、酸化防止剤、顔料及びウレタン触媒を容器内で混合して本発明のエラストマーを生成させることを包含する。次いで、「ワンショット」反応生成物は適当な容器に入れ、成分の反応を完了させるために加熱され、「ワンショット」混合物の重合を行わせ、次いでエラストマーはそのエラストマーの造粒又はペレット化を容易にし且つ促進させるために液体窒素のような非極低温又は極低温法を使用して粉末に細断又は粉砕される。
【００１５】
粉末又は球状粒子の製造法は、本出願人の米国特許出願第２６７，２５２号に記載されている（ここで引用することにより本願明細書に含めるものとする）。エラストマーの粉末又は球状ビーズは、注型性粉末として使用するのに好適なものである。即ち、粉末は成形用具に入れ、加熱して製造業者の物品を形成することができる。エラストマーの指数を変えることによって非極低温粉砕が可能になる。この指数とは、ＮＣＯ含有成分の反応性当量とＯＨ及びＮＨ含有成分の反応性当量との比率である。この変化は、エラストマーの分子量とその固有の靭性を低下させ、重合体を周囲温度で粉砕するのを可能にさせる。重合体は９０〜９９の指数で製造でき、９４〜９８が好ましい範囲である。
【００１６】
反応体の混合は周囲温度（２５℃程度）で行うことができ、次いで得られた混合物は約４０℃〜約１３０℃程度の温度、好ましくは約９０℃〜約１２０℃の温度に冷却される。
【００１７】
好ましいポリオール反応体は、ポリエーテルポリオール及びその混合物である。好ましくは、ポリオールは、０．０４ｍｅｑ／ｇ未満、好ましくは０．０２ｍｅｑ／ｇ未満の末端不飽和度を有するポリオールをもたらす有機金属触媒を使用して製造されるタイプのものである。このようなポリオールの代表的な例は、ポリＬ２５５−５８（コネチカット州スタンフォードのオーリンコーポレーション社より販売されている）である。ポリＬ２５５−２８は、４０００の概略分子量及び２８のヒドロキシル価を有するエチレンオキシドキャップポリ（プロピレンオキシド）ポリオールである。ポリオール成分は、ほぼ４０％〜７０％の範囲の量で存在させることができる。反応において存在するポリオールの好ましい濃度は、４０％〜６０％の間にあり、製造されるエラストマーの硬度を変化させるようにこの範囲内に調節される。
【００１８】
本発明のウレタン熱可塑性エラストマーの製造に使用することができる連鎖延長剤には、芳香族第二ジアミン又は脂肪族第一若しくは第二ジアミンが含まれるが、これらのいずれも斯界で周知である。
エチレングリコール、ジエチレングリコール、プロピレングリコール、ペンタンジオール、３−メチルペンタン−１，５−ジオール、ヘキサンジオール、ＨＱＥＥ［ヒドロキノンビス（２−ヒドロキシエチル）エーテル］、ＣＨＤＭ（１，４−シクロヘキサンジメタノール）又はＨＢＰＡ（水素化ビスフェノールＡ）も使用することができる。
好ましい具体例においては、連鎖延長剤は１，４−ブタンジオールである。１，４−ブタンジオールのような連鎖延長剤は、６％〜１５％の範囲の濃度で存在させることができるが、好ましくは７％〜ほぼ１３％の範囲内である。
【００１９】
好適などんな脂肪族有機ジイソシアネート又はジイソシアネートの混合物も本発明のエラストマー形成法に使用することができる。好適な有機ジイソシアネートの代表的な例としては、ｍ−テトラメチルキシレンジイソシアネート（ＴＭＸＤＩ）、ｐ−テトラメチルキシレンジイソシアネート、イソホロンジイソシアネート（ＩＰＤＩ）、ジベンジルジイソシアネート、キシレンジイソシアネート（ＸＤＩ）、３，３' −ビストルエン−４，４' −ジイソシアネート、ヘキサメチレンジイソシアネート（ＨＤＩ）、水素化ＭＤＩ、水素化ＸＤＩ、シクロヘキサンジイソシアネート、ｐ−フェニレンジイソシアネート、これらの混合物及びこれらの誘導体などが含まれる。有機ジイソシアネートは、２０％〜５０％の範囲内の量で存在させることができるが、好ましくはほぼ２５％〜４０％の範囲内の量で存在する。
【００２０】
紫外線安定剤は、ビス（１，２，２，６，６−ペンタメチル−１−４−ピペリジニル）セバケート（ケミカルアブストラクツＮｏ．４１５５６−２６−７、チヌビン２９２又は７６５としても知られる。ＮＹハウソーンのチバガイギー社）のようなヒンダードアミン光安定剤（ＨＡＬＳ）と、ポリ（オキシ−１，２−エタンジイル），α−［３−［３−（２Ｈ−ベンゾトリアゾール−２−イル）−５−（１，１−ジメチルエチル）−４−ヒドロキシフェニル］−１−オキソプロピル］−ω−ヒドロキシ−及びポリ（オキシ−１，２−エタンジイル），α−［３−［３−（２Ｈ−ベンゾトリアゾール−２−イル）−５−（１，１−ジメチルエチル）−４−ヒドロキシフェニル］−１−オキソプロピル］−ω−［３−［（２Ｈ−ベンゾトリアゾール−２−イル）−５−（１，１−ジメチルエチル）−４−ヒドロキシフェニル］−１−オキソプロポキシ］−（ケミカルアブストラクツＮｏ．１０４８１０−４７−１）と３００の分子量のポリエチレングリコール（ケミカルアブストラクツＮｏ．２５３２２−６８−３）とのベンゾトリアゾール混合物（チヌビン１１３０又は２１３として知られる。チバガイギー社）のようなヒドロキシフェニルベンゾトリアゾールとの組合せ及び任意のその他の好適な紫外線安定剤が含まれる。紫外線安定剤の組合せはほぼ１：１〜２：１の範囲内の比率で（２：１が好ましい比率である）、ほぼ０．１％〜２．０％、好ましくは０．５％〜２．０％の範囲内の総濃度で（２．０％が好ましい濃度である）存在させる。
【００２１】
好適などんな酸化防止剤又は酸化防止剤の混合物も本発明のエラストマー形成法に使用することができる。代表的な例としては、イルガノックス１０１０［テトラキス（メチレン（３，５−ジ−ｔ−ブチル−４−ヒドロキシシンナメート））メタン］（チバガイギー社）、イルガノックス１０７６［オクタデシル−３，５−ジ−ｔ−ブチル−４−ヒドロキシヒドロシンナメート］（チバガイギー社）、イルガノックス２４５［エチレンビス（オキシエチレン）ビス（３−ｔ−ブチル−４−ヒドロキシ−５−メチルヒドロシンナメート）］（チバガイギー社）及びバノックス８３０（フェノール化合物、アルキル化ジフェニルアミン及びトリアルキルホスファイトのブレンド）（Ｒ．Ｔバンデルビルト社）がある。酸化防止剤は、ほぼ０．１０％〜１．０％の範囲内の総濃度で存在させることができるが、ほぼ０．２５％〜０．７５％の範囲内で存在させるのが好ましい。本出願人は、この範囲での酸化防止剤の存在が表５に示すように高い耐熱老化性を与えることを見出した。
【００２２】
好適などんな顔料着色剤又は顔料着色剤の混合物も本発明のエラストマー形成法に使用することができる。着色剤は、アリゾナ州での暴露に対して長期間紫外線抵抗性、乾式注型プロセス及び押出配合プロセスに耐えるための２６０℃（５００°Ｆ）までの耐熱性を有しなければならず、またウレタンエラストマーのどんな分解又は減成も促進させてはならない。代表的な顔料には、カーボンブラック（コロンビアンケミカルズ社）、二酸化チタン（ジュポン社の化学部門）、クロモフタルレッドＢＰＰ（チバガイギー社の顔料部門）、フタロシアニンブルーレッドシェード（チバガイギー社の顔料部門）、イエローアイロンオキサイド（ミルズ社の有機物質部門）及びキナクリドンバイオレット（ヘキストセラニーズ社の特殊製品グループ）が含まれる。顔料着色剤は、ほぼ０．９０％〜２．０％の範囲内の総濃度で存在させるが、総濃度がほぼ１．０％〜１．９４％である範囲が好ましい。
【００２３】
本発明において有用なウレタン触媒としては、好適などんなウレタン触媒又はウレタン触媒の混合物も本発明のエラストマー形成法に使用することができる。その代表的な例としては、（ａ）第三アミン、例えばＺＦ−２０［ビス−２−（Ｎ，Ｎ−ジメチルアミノ）エーテル］（ハンツマンケミカル社）、Ｎ−メチルモルホリン（ハンツマンケミカル社）、Ｎ−エチルモルホリン（ハンツマンケミカル社）、ＤＭＥＡ（Ｎ，Ｎ−ジメチルエタノールアミン）（ユニオンカーバイド社）、ダブコ（１，４−ジアザ［２．２．２］オクタン）（エアープロダクツ社）など、（ｂ）有機酸と各種の金属、例えばアルカリ金属、アルカリ土類金属、Ａｌ、Ｓｎ、Ｐｂ、Ｍｎ、Ｃｏ、Ｎｉ及びＣｕとの塩類、例えば酢酸ナトリウム、ラウリン酸カリウム、ヘキサン酸カルシウム、酢酸第一錫、オクタン酸第一錫など、（ｃ）４価の錫の有機金属誘導体、３価及び５価のＡｓ、Ｓｂ及びＢｉの有機金属誘導体、鉄及びコバルトの金属カルボニルなどが含まれる。有用な有機錫化合物は、カルボン酸のジアルキル錫塩、例えばジブチル錫ジアセテート、ジブチル錫ジラウレート、ジブチル錫マレエート、ジラウリル錫ジアセテート、ジオクチル錫ジアセテートなどを包含する。好ましい触媒は、ＢｉＣａｔ８、ＢｉＣａｔ１２、ＢｉＣａｔＶ及びＣｏｓｃａｔ８３である。ＢｉＣａｔ物質はシェファードケミカル社の製品である。Ｃｏｓｃａｔ８３は、キャスケム社の製品である。ＢｉＣａｔ８及び１２は、次の一般式
（Ｙm −（Ｚｎ）p −（Ｚ）q −Ｂｉ（Ｙ）n
（ここで、Ｙはカルボン酸塩官能基であり、Ｚは酸素であり、ｍ＋ｎ＋２ｑ＝３＋２ｐである）
を有するカルボン酸ビスマスとカルボン酸亜鉛との混合物である。ＢｉＣａｔＶ及びＣｏｓｃａｔ８３はネオデカン酸ビスマスである。これらの触媒は、ほぼ０．１重量％〜０．３重量％の範囲内、好ましくはほぼ０．１５重量％〜０．２５重量％内の総濃度で存在する。
【００２４】
増大された紫外線安定性及び人工屋外暴露抵抗を有する自動車内装用部品は、斯界で周知のように、処女エラストマーが自動車内装用部品に押出され成形される押出機を利用する連続処理によって製造することができる。別法として、前記の注型性粉末エラストマーを金型に添加し、加熱して自動車内装用部品を製造することができる。
【００２５】
本発明の他の観点によれば、微小球体を回転注型に使用するのに好適な０．００７ｉｎ〜０．０４０ｉｎの粒度範囲で形成させることができる。このような方法においては、所定装入量の材料が、遠心機のアーム上に保持された中空金型内に入れられる。遠心機は、材料装入物を金型の内部表面の全てに平等に流れさせるようにアームを駆動させるモーターを有する。金型は、熱可塑性微小球体が金型の内部表面の全てに平等に流れるながら熱可塑性微小球体を溶融させるように加熱されて金型上に均一な厚みの外殻が形成される。金型と外殻が冷却され、金型が開かれて外殻が最終仕上げ部品又は最終仕上げ用のほぼ正味の部品として取り出される。この方法は、前記のように材料を溶融押出することによって形成される熱可塑性微小球体を準備する工程を包含する。一つの好適な例として、表１に示すように、ＮＢ  ＲＥＦ１０００−１０８−１に従って製造された熱可塑性微小球体が含まれた。本発明の溶融押出された熱可塑性微小球体を形成するのに使用される各種の成分の量は、回転成形、スラッシ成形或いは熱可塑性粒子が加熱された表面上で溶融されてその上にスキン又は外殻を形成させるその他の既知の粉末注型法のいずれかによって製造すべき部品に左右される。得られた粒子は、０．００７ｉｎ〜０．０４０ｉｎの直径を有する。この方法は、最終仕上製品の重量に相当する装入量の熱可塑性微小球体を密閉された中空の加熱された金型に置き、その材料を遠心的に溶融状で流動させて加熱された金型表面に相当する形状となし、然る後、遠心的に成形された部品を冷却し、それを密閉中空加熱金型から取り出す工程を包含する。
【００２６】
本発明の他の観点に従えば、０．００７ｉｎ〜０．０４０ｉｎの粒度範囲で形成された前記の微小球体は、スラッシ成形に使用するのに好適である。このような方法においては、過剰装入量の材料が装入又は粉末ボックス内に置かれる。このボックスは、適当なヒーター又は空冷システムにより加熱又は冷却される注型表面によて一部形成されるキャビティを有する金型に接続される。ボックスが金型に接続されたならば、ボックスと金型は、過剰量の材料が金型キャビティ内に投入されるように逆転にされる。典型的なスラッシ成形装置は、本出願人に係る米国特許第４，７２２，６７８号、同４，８７８，８２７号及び同４，０５６，９４１号に記載されている。上記の米国特許は、金型キャビティの注型表面上に投入される材料の層の上に材料の静圧を維持することを包含する。加熱システムが加熱された空気を提供する（その他の好適なヒーター、例えば米国特許第４，３８９，１７７号のホットオイルヒーター又は同４，９７９，８８８号に示されるような電気ヒーターが本発明で使用するのに好ましい。）。注型表面は、熱可塑性溶融押出微小球体が注型表面の全面に平等に流れるときにそれを溶融させるように加熱され、その表面上で上層の材料の静圧によって圧縮される。これは、スキン内の孔の目視による域値以下である低多孔度を有する注型表面上に均一な厚みの外殻を形成させるのに広範な微小球体粒度を使用するのを可能にさせることがわかった。本発明のための目視による域値は、以下のように決定される。
５分の円弧の鋭角（文字の頂部から目と合致する焦点までと文字の底部から目と合致する焦点までとからできる角度）で２０ｆｔ離れて正常な視力２０／２０の人は、８．７ｍｍ（０．３４２５ｉｎ）の高さの文字を見分けることができる。２０／１５の視力の人は、６．５２ｍｍ（０．２５６６ｉｎ）の高さの文字を見分けることができ、また優れた視力２０／１０の人は４．３５ｍｍ（０．１７１２ｉｎ）の高さの文字を２０ｆｔ離れて見分けることができる。
１６ｉｎの距離から微小格子模様を見る視力２０／１３の人は、０．３５ｍｍ（０．０１３７９ｉｎ）の最大分解分離能を有しよう。これよりも近い距離についての参照例はなかったけれども、本出願人は極めて鋭い視力を有する人は直径が０．００６８ｉｎの孔を見分けることができると理論づけた。
【００２７】
本発明は、この域値以下の多孔度と通常はこれよりも少ない細孔と０．００３ｉｎ未満の直径を有するスキンを生成させる。
【００２８】
金型キャビティは、本出願人に係る米国特許第４，６２１，９９４号、同４，６２３，５０３号及び同５，１０６，２８５号に示されているように、適当な空冷又は液冷システムによって冷却される（これらをここで引用することにより本願明細書に含めるものとする）。外殻は同時に冷却され、粉末ボックスと金型キャビティは、この金型が開かれて外殻を最終仕上部品又は最終仕上げのためのほぼ正味の形状部品として取り出すように分離される。この方法は、前記のように、材料を溶融押出することによって形成された熱可塑性微小球体を準備する工程を包含する。
【００２９】
熱可塑性ウレタンエラストマー用の慣用の離型剤は、粉末注型では働かない。慣用の物質は、エラストマーが射出成形されるときに十分に働く。慣用の離型剤は、射出成形法によって許容できるエラストマーの高い溶融粘度及び低い金型温度の故に射出成形に対しては働く。これは離型剤をより冷たい成形面に優先的に移動させる。しかし、粉末注型の間は、成形面は熱く、粉末はそれが成形用具の表面上に置かれるまでは冷たい状態にある。成形面の温度は、高い射出圧が射出プロセス中に使用される間はざらざらした表面を複製するように低い粘度と高い湿潤度を提供させる。さらに、注型金型温度は、次いで取り出しのために液相を固体に変換させるのに十分に低下される。慣用の離型剤は内部離型機能を達成するように表面に移動する機会はほとんどない。本発明のエラストマーの場合には、離型剤は熱可塑性ウレタン（ＴＰＵ）粉末と後ブレンドされた。これらの粉末は、ウエレックス又はヘンシェルミキサーのような強力ミキサーにおいて離型剤の乾燥と分散を達成するように約２００°Ｆの温度まで混合した。合成樹脂、グリセリド及び有機酸誘導体の縮合生成物と有機燐酸エステルの共重合体をさもなくば変性された脂肪酸と緊密に混合してなる特許製品であるＦＲ６５（ＭｏｌｄＷｉｚ  ＩＮＴ−ＦＲ６５）（ＮＹウッドサイドのアクセルプラスチックリサーチ社）を使用すると、それは粒子を湿潤させた。この方法は、前記のように、材料を溶融押出によって形成される熱可塑性微小球体を準備する工程を包含する。この目的に対しては鉱油も使用できるが、ＦＲ６５がより乾燥した粉末を与えるものと思われる。
【００３０】
さらに、本発明のエラストマーは、外殻を注型するのに使用することができる。脂肪族熱可塑性エラストマーを押出し、ガラ（Ｇａｌａ）水中ペレット化装置を使用してペレット化することによって形成されたミニビーズ及び球状粒子は、粉末について使用したのと同じ装置を使用して外殻として首尾よく注型することができた。ミニビーズの所期ロットについての粒度分布を付属物件５に示す。この分布は、ビニル又はＴＰＵ粉末と相当に異なっている。外殻を注型するのにこの材料を使用して得られた成功は本発明のウレタン組成物の低い溶融粘度のためである。ビーズからわかった利点は、小さい半径と戻りエッジの領域への流れの向上、より容易な洗浄及び装入並びに粒子のかさ密度の増大である。
【００３１】
最後に、これらの開発の全ては、単一の二軸スクリュー押出機を使用して顔料着色脂肪族熱可塑性ウレタンエラストマー（ＴＰＵ）を製造するための機会を与える。また、二軸スクリュー押出機を使用して着色してない熱可塑性ウレタンエラストマーを製造することができる。これらの物質は、次いで、その他の用途のために第二の押出機又はその他の強力ミキサーにおいて射出成形用の濃厚顔料又は乾燥／湿潤顔料を使用することによって第二操作で着色される。液状単量体（ポリオール、連鎖延長剤、酸化防止剤、ＵＶ吸収剤、触媒、イソシアネート）は、ロスインウエイトフィーダーか、容積型ポンプ化又は高精度ウレタン注型機を使用して二軸スクリュー押出機の供給帯域に導入することができる。材料はウレタンエラストマーを形成させるように反応せしめられる。このエラストマーを溶融させた後、乾燥（熱及びＵＶ安定性自動車用等級）顔料及びその他の添加剤（酸化防止剤、離型剤など）を反応器の溶融流れに計量投入して所望の色を生じさせることができ、次いで溶融物はペレット化ユニットに供給して使用のためさらに乾燥することができるミニビーズを製造することができた。この方法は、エラストマーを顔料着色させるのに広く行われている取扱い操作を削減させる。材料が経験する熱履歴はコストを低下させ、注型操作のためのより均一な生成物（ミニビーズ）を与える。
【００３２】
【実施例】
下記の実施例は本発明を例示するためのものである。
【００３３】
以下に示す表１は、前記のように構成された熱可塑性ウレタンエラストマーに対する人工屋外暴露（キセノンアーク）の結果を例示する。熱可塑性ウレタンエラストマーの試料をキセノンアークランプに当て、暴露のキロジュール量を記録した。表１は、本発明に従って製造された熱可塑性ウレタンエラストマーが人工屋外暴露に起因する亀裂もなくＤＥ≦３．００で２４５０キロジュールの暴露に耐えることができたことを示している。
【００３４】
【表１】
0003822271.tif 000002
【００３５】
表２は、熱可塑性ウレタンエラストマーの人工屋外暴露（キセノンアーク）に耐える能力に対する低レベルの２種の酸化防止剤の使用、紫外線吸収剤の不使用並びに低顔料レベルの使用の効果を例示する。表２は、亀裂なしにＤＥ≦３．００で２４５０キロジュールのキセノンアーク暴露よりも大きい人工屋外暴露要件を達成するためには紫外線吸収剤の存在の必要性を例示している。
【００３６】
【表２】
0003822271.tif 000003
【００３７】
表３は、０．５０％の総紫外線吸収剤レベル及び２．０％以上の顔料レベルで人工屋外暴露（キセノンアーク）に対する、ヒンダードアミン光安定化紫外線吸収剤とヒドロキシフェニルベンゾイミダゾール紫外線吸収剤との１：１の比率の効果を例示する。表３に例示されるように、これらの量の成分を有して製造された熱可塑性エラストマーは亀裂なしでＤＥ≦３．００で２４５０キロジュールよりも大きいキセノンアーク暴露の人工屋外暴露要件を達成するのに失敗した。
【００３８】
【表３】
0003822271.tif 000004
【００３９】
表４は、人工屋外（キセノンアーク）暴露に対する、ヒンダードアミン光安定化剤（ＨＡＬＳ）とヒドロキシフェニルベンゾイミダゾールとの２：１の比率での総紫外線吸収剤濃度の臨界性及び効果を例示する。表４に示されるように、ほぼ２．０％の総濃度で紫外線吸収剤が２：１の比率であった本発明に従って配合された熱可塑性エラストマー（ＮＢ  ＲＥＦ１０００（１０８−１）として参照される）は亀裂なしにＤＥ≦３．００で２４５０キロジュールよりも大きいキセノンアーク暴露の人工屋外暴露要件を達成する熱可塑性エラストマーを生じたが、ほぼ１．０％の総濃度で紫外線吸収剤が２：１の比率であった類似の熱可塑性エラストマー（ＮＢ  ＲＥＦ１０００（１１０−１）として参照される）は亀裂なしでＤＥ≦３．００で２４５０キロジュールよりも大きいキセノンアーク暴露の人工屋外暴露要件を達成するのに失敗した熱可塑性エラストマーを生じた。
【００４０】
【表４】
0003822271.tif 000005
【００４１】
表５は、熱老化要件を満たすように増加された酸化防止剤の重要性を例示する。表５からわかるように、酸化防止剤の存在は、熱可塑性エラストマーの耐熱性を明らかに増大させる。
【００４２】
【表５】
0003822271.tif 000006
【表６】
0003822271.tif 000007
【００４３】
本発明を例示的に説明したが、ここで使用した用語は限定よりもむしろ説明のためのものであると理解されたい。
本発明の多くの修正及び変更が前記の説明から可能である。しかし、それらはいずれも本発明の範囲内にあるものである。